(57)【特許請求の範囲】
【請求項１】
少なくとも、保護層、前面封止層、透光性基材層、透明陽極層、発光媒体層、陰極層、及び少なくともガスバリア層とシーラント層を有する背面封止層がこの順に積層されており、かつ、
前記前面封止層と前記背面封止層が、前記背面封止層が端部突出部を備えるように重ね合わされ封止されており、かつ、
前記保護層が、ガスバリア層と粘着層を有し、剥離可能な状態で前記背面封止層の全ての端部突出部と接するように積層されていることを特徴とするエレクトロルミネッセンス素子。
【請求項２】
前記保護層が再封止可能な状態にもうけられたことを特徴とする、請求項１記載のエレクトロルミネッセンス素子。
【請求項３】
前面封止層、背面封止層または保護層の少なくとも１面に、１層以上の印刷層が積層されていることを特徴とする請求項１または請求項２に記載のエレクトロルミネッセンス素子。
【請求項４】
前記保護層が金属箔を備えることを特徴とする請求項１乃至３のいずれかに記載のエレクトロルミネッセンス素子。
【発明の詳細な説明】
【０００１】
【発明の属する技術分野】
本発明は、情報表示端末などのディスプレイや面発光光源として幅広い用途が期待されるエレクトロルミネッセンス素子（以下、ＥＬ素子と表記する）に関するものである。
【０００２】
【従来の技術】
ＥＬ素子は、広視野角、応答速度が速い、低消費電力などの利点から、ブラウン管や液晶ディスプレイに変わる、次世代のフラットパネルディスプレイとして期待されている。特に、透明電極基材や封止材にプラスチックフィルムを使用することにより、ロール巻き取り方式でＥＬ素子を作製することが可能となるため、薄型、軽量、フレキシブルなＥＬ素子を安価に提供できると期待されている。
【０００３】
ＥＬ素子は、少なくとも一方が透明な２枚の電極の間に発光媒体層を挟持した構造であり、両電極間に電流を流すことにより発光媒体層で発光が生じるものである。
【０００４】
ただし、ＥＬ素子は、大気中の水分や酸素などの影響により劣化する。ＥＬ素子劣化の具体例として、ダークスポットと呼ばれる非発光領域が発生し、時間の経過と共に拡大するといった現象がある。特に、ガスバリア性が低いプラスチックフィルムを基材として使用した場合には、ＥＬ素子の劣化はさらに早く進行する。
【０００５】
この問題を解決する手段として、特開平５−８９９６１号公報、特開平７−６５９５７号公報などに記載されているように、ガスバリアフィルムによりＥＬ素子を被覆封止する方法がある。
【０００６】
背面側（光取り出し面と反対側）に配置するガスバリアフィルムとしては、透光性である必要が無く、特にガスバリア性が高いアルミニウム箔などの金属箔を積層したフィルムで封止することが効果的である。
【０００７】
それに対して、前面側（光取り出し面側）のフィルム基材は、透光性である必要が有るために、フッ素系樹脂フィルムや無機薄膜蒸着フィルムなどの透光性ガスバリアフィルムを積層したフィルムが用いられてきた。しかし、前記フィルムを含み十分なガスバリア性を有する透光性フィルムが未だ開発されていないのが現状である。
【０００８】
従って、現状のフィルムＥＬ素子の実用化に際し、薄型・軽量・小型・低価格を要求される用途に使用することが好ましい。たとえば、電報、グリーティングカード、はがき等、文字や絵などの情報を相手に伝達する各種印刷物は、少なくとも相手の手元に届くまでの間、ＥＬ素子の劣化を抑制できれば目的を達成することができる。
【０００９】
このような用途に対しては、使用時まで発光を視認できなくても良く、金属箔のようにガスバリア性の高い層を有する封止袋に封入し、劣化を抑制する手段が有効である。しかし、封止袋による封止では、ＥＬ素子の外観が封止袋のシール端部の分大きくなるため、好ましくないといった問題がある。
また、ＥＬ素子の背面側の封止能は十分であるにもかかわらず、封止袋ではＥＬ素子の両面に封止材が配置されるため、封止材が余分に使用されているといった問題がある。
また、一度開封するとＥＬ素子が劣化し、たとえ再度封入したとしても、水分を含んだ空気を一緒に封入してしまうため、ＥＬ素子の劣化を抑制できないといった問題がある。
【００１０】
【発明が解決しようとする課題】
本発明では、上記の問題点を解決するためになされたものであり、その課題とするところは、光取り出し面側のフィルム基材のガスバリア性能不足を使用直前まで補うことにより、外部からの水分を遮断し、しかも繰り返し封止することができるエレクトロルミネッセンス素子を提供することにある。
【００１１】
【課題を解決するための手段】
上記課題を解決するために、まず請求項１においては、少なくとも、保護層、前面封止層、透光性基材層、透明陽極層、発光媒体層、陰極層、及び少なくともガスバリア層とシーラント層を有する背面封止層がこの順に積層されており、かつ、前記前面封止層と前記背面封止層が、前記背面封止層が端部突出部を備えるように重ね合わされ封止されており、かつ、前記保護層が、ガスバリア層と粘着層を有し、剥離可能な状態で前記背面封止層の全ての端部突出部と接するように積層されていることを特徴とするエレクトロルミネッセンス素子である。
請求項２においては、前記保護層が再封止可能な状態にもうけられたことを特徴とする、請求項１記載のエレクトロルミネッセンス素子である。
請求項３においては、前面封止層、背面封止層または保護層の少なくとも１面に、１層以上の印刷層が積層されていることを特徴とする請求項１または請求項２に記載のエレクトロルミネッセンス素子である。
請求項４においては、前記保護層が金属箔を備えることを特徴とする請求項１乃至３のいずれかに記載のエレクトロルミネッセンス素子である。
【００１２】
【発明の実施の形態】
以下、本発明のＥＬ素子及びその製造方法の一例を、図１に基づいて説明する。
【００１３】
エレクトロルミネッセンス素子が発光するためには、少なくとも図に示すように透明陽極層２、発光媒体層３および陰極層４があれば良いが、具体的な形態としては、透明陽極層２を透光性基材層１上に形成し、前面封止層６、透光性基材層１，透明陽極層２，発光媒体層３，陰極層４、背面封止層５をこの順に積層することが望ましい。
【００１４】
本実施の形態において、透光性基材層１としては、透光性と絶縁性を有する基板であれば如何なる基材も使用することができる。例えば、ポリプロピレン、ポリエーテルサルフォン、ポリカーボネート、シクロオレフィンポリマー、ポリアリレート、ポリアミド、ポリメチルメタクリレート等のプラスチックフィルムやシートを用いても良く、又はこれらのプラスチックフィルムやシートに、酸化珪素や酸化アルミニウムなどのガスバリア膜を成膜したものや、これらのガスバリア膜が成膜されたフィルムをラミネートしたものを用いることができる。
【００１５】
まず、透光性基材層１上に、スパッタリング法や真空蒸着法などの既知の成膜方法により、透明陽極層２を形成する。その後、ウェットエッチング法やドライエッチング法など既知のパターニング技術により透明陽極層２をパターニングし、引き出し電極２ａを兼ねた透明陽極層２と陰極用引き出し電極２ｂとを形成する。
【００１６】
透明陽極層２の材料としては、インジウムスズ酸化物やインジウム亜鉛酸化物、亜鉛アルミニウム酸化物、カドミウムスズ酸化物などの金属酸化物材料や、金、白金などの金属薄膜材料を使用することができる。
【００１７】
また、透光性基材層１と透明陽極層２の密着性を向上させるために、あらかじめ透光性基材１表面に、コロナ放電処理、プラズマ処理、ＵＶオゾン処理などの表面処理を施してもよく、さらには酸化珪素、窒化珪素、酸窒化珪素などの無機絶縁薄膜や、クロム、チタンなどの金属薄膜などを単層もしくは積層して挿入してもよい。
【００１８】
次に、発光媒体層３を形成する。ここで、発光媒体層３を形成する前に、透明陽極層２の表面洗浄や表面改質を目的として、コロナ放電処理、プラズマ処理、ＵＶオゾン処理などの表面処理を施すことが好ましい。
【００１９】
本発明における発光媒体層３としては、蛍光物質を含む単層膜、あるいは多層膜で形成することができる。多層膜で形成する場合の発光媒体層の構成例は正孔注入輸送層、電子輸送性発光層または正孔輸送性発光層、電子輸送層からなる２層構成や正孔注入輸送層、発光層、電子輸送層からなる３層構成等がある。さらにより多層で形成することも可能であり、各層を基板上に順に成膜する。
【００２０】
正孔注入輸送層の材料としては、銅フタロシアニン、テトラ（ｔ−ブチル）銅フタロシアニン等の金属フタロシアニン類及び無金属フタロシアニン類、キナクリドン化合物、１，１−ビス（４−ジ−ｐ−トリルアミノフェニル）シクロヘキサン、Ｎ，Ｎ’−ジフェニル−Ｎ，Ｎ’−ビス（３−メチルフェニル）−１，１’−ビフェニル−４，４’−ジアミン、Ｎ，Ｎ’−ジ（１−ナフチル）−Ｎ，Ｎ’−ジフェニル−１，１’−ビフェニル−４，４’−ジアミン等の芳香族アミンなどの低分子材料や、ポリチオフェン、ポリアニリン等の高分子材料、ポリチオフェンオリゴマー材料、その他既存の正孔輸送材料の中から選ぶことができる。
【００２１】
発光層材料としては、９，１０−ジアリールアントラセン誘導体、ピレン、コロネン、ペリレン、ルブレン、１，１，４，４−テトラフェニルブタジエン、トリス（８−キノリノラート）アルミニウム錯体、トリス（４−メチル−８−キノリノラート）アルミニウム錯体、ビス（８−キノリノラート）亜鉛錯体、トリス（４−メチル−５−トリフルオロメチル−８−キノリノラート）アルミニウム錯体、トリス（４−メチル−５−シアノ−８−キノリノラート）アルミニウム錯体、ビス（２−メチル−５−トリフルオロメチル−８−キノリノラート）［４−（４−シアノフェニル）フェノラート］アルミニウム錯体、ビス（２−メチル−５−シアノ−８−キノリノラート）［４−（４−シアノフェニル）フェノラート］アルミニウム錯体、トリス（８−キノリノラート）スカンジウム錯体、ビス〔８−（パラ−トシル）アミノキノリン〕亜鉛錯体及びカドミウム錯体、１，２，３，４−テトラフェニルシクロペンタジエン、ペンタフェニルシクロペンタジエン、ポリ−２，５−ジヘプチルオキシ−パラ−フェニレンビニレン、クマリン系蛍光体、ペリレン系蛍光体、ピラン系蛍光体、アンスロン系蛍光体、ポルフィリン系蛍光体、キナクリドン系蛍光体、Ｎ，Ｎ’−ジアルキル置換キナクリドン系蛍光体、ナフタルイミド系蛍光体、Ｎ，Ｎ’−ジアリール置換ピロロピロール系蛍光体等の低分子材料や、ポリフルオレン、ポリパラフェニレンビニレン、ポリチオフェンなどの高分子材料、その他既存の発光材料を用いることができる。
【００２２】
電子注入輸送層の材料としては、２−（４−ビフィニルイル）−５−（４−ｔ−ブチルフェニル）−１，３，４−オキサジアゾール、２，５−ビス（１−ナフチル）−１，３，４−オキサジアゾール、およびオキサジアゾール誘導体やビス（１０−ヒドロキシベンゾ［ｈ］キノリノラート）ベリリウム錯体、トリアゾール化合物等が挙げられる。
【００２３】
発光媒体層３の形成方法は、材料に応じて、真空蒸着法や、スピンコート、スプレーコート、フレキソ、グラビア、ロールコート、凹版オフセットなどのコーティング法、印刷法を用いることができる。発光媒体層３の膜厚は、単層または積層により形成する場合においても１０００ｎｍ以下であり、好ましくは５０〜１５０ｎｍである。
【００２４】
次に、陰極層４を形成する。陰極層４の材料としては電子注入効率の高い物質を用いることが好ましい。具体的にはＭｇ，Ａｌ, Ｙｂ等の金属単体を用いたり、発光媒体と接する界面にＬｉや酸化Ｌｉ，ＬｉＦ等の化合物を１ｎｍ程度挟んで、安定性・導電性の高いＡｌやＣｕやＡｇを積層して用いることができる。
【００２５】
または電子注入効率と安定性を両立させるため、仕事関数が低いＬｉ，Ｍｇ，Ｃａ，Ｓｒ，Ｌａ，Ｃｅ，Ｅｒ，Ｅｕ，Ｓｃ，Ｙ，Ｙｂ等の金属１種以上と、安定なＡｇ，Ａｌ，Ｃｕ等の金属元素との合金系を用いてもよい。具体的にはＭｇＡｇ，ＡｌＬｉ，ＣｕＬｉ等の合金が使用できる。
【００２６】
陰極層４の形成方法としては、材料に応じて、抵抗加熱蒸着法、電子ビーム蒸着法、反応性蒸着法、イオンプレーティング法、スパッタリング法、ラミネート法などを用いることができる。陰極の厚さは、１０ｎｍ〜１０００ｎｍ程度が望ましい。
【００２７】
次に、背面封止層５および前面封止層６を積層する。前記封止層５、６は少なくともガスバリア層を有し、かつ少なくともどちらか一方にシーラント層を有することが好ましい。ここで、封止層５、６を積層する前に、陰極層４上に酸化珪素、酸化アルミニウム、窒化珪素などのガスバリア性に優れた無機薄膜を、単独膜もしくは硬化性樹脂などの有機膜との積層膜で成膜することによりＥＬ素子を保護することがより好ましい。
【００２８】
前記ガスバリア層としては、基材に酸化珪素、酸化アルミニウム、酸化クロム、酸化マグネシウム等の金属酸化物や、弗化アルミニウム、弗化マグネシウム等の金属弗化物や、窒化珪素、窒化アルミニウム、窒化クロム等の金属窒化物やその他透光性無機薄膜を単層または積層したフィルムや、アルミニウム、銅、ニッケル、ステンレス、アルミニウム合金などを蒸着したフィルムや、またはこれらの金属箔を用いることができる。本発明において、ガスバリア層の性能は１０-2ｇ／ｍ２／ｄａｙ以下であることが好ましく、とくに１０-5ｇ／ｍ２／ｄａｙ以下であることがより望ましい。背面封止層５は、ＥＬ発光取り出し面と反対側に配置されるために、透光性である必要はなく、ガスバリア性の高い金属箔を用いることが好ましい。また、前面封止層６は、光取り出し面側であるため、金属酸化物や金属窒化物などの透光性無機薄膜を用いることが好ましい。
【００２９】
シーラント層としては、ポリエチレン、ポリプロピレン、エチレン・プロピレン共重合体などのポリオレフィンの酸変性物、エチレン・酢酸ビニル共重合体の酸変性物、エチレン・アクリル酸共重合体、エチレン・メタクリル酸共重合体、アイオノマーなどの熱可塑性接着性樹脂を用いることができる。
【００３０】
次に、封止層５，６を熱圧着することによりＥＬ素子を封止する。ここで、熱圧着は、真空中もしくは、窒素やアルゴンなどの不活性乾燥ガス雰囲気中で行うことがより好ましい。封止方法としては、ＥＬ素子を被覆するように封止層５，６を重ね合せ、両者を熱圧着することが好ましい。
【００３１】
次に、透光性基材層１と前面封止層６のガスバリア性能不足を補うために、保護層７を前面封止層６および、背面封止層５の端部突出部に積層する。保護層７は少なくともガスバリア層と粘着層とを有し、かつ剥離可能な状態で積層されていることが好ましい。更には、剥離後に、再貼着ができることがより好ましい。剥離可能な状態で積層されれば、保護層７は透光性である必要はなく、アルミニウム、銅、ニッケル、ステンレス、アルミニウム合金などの金属材料の蒸着フィルムでも良く、これら金属材料の金属箔でも良く、酸化珪素、酸化アルミニウム、弗化アルミニウム、窒化珪素、酸窒化珪素などの無機薄膜蒸着フィルムでも良く、着色や印字が施されたプラスチックフィルムや紙でもよく、上記プラスチックフィルム、金属箔、紙などを組み合わせて積層しても良く、別のエレクトロルミネッセンス素子でも良い。特に、耐湿性に優れた金属箔が少なくとも積層されていることが好ましい。また、保護層７は、全面で剥離できなくてもよく、例えば背面封止層５との粘着部分のうち1辺を剥離できなくして、見開き状に剥離してもよい。
【００３２】
粘着層の主材料としては、天然ゴム、エステル化天然ゴム、スチレンブタジエンゴム、ブチルゴム、ポリイソブチレンポリマー、スチレン−イソプレン−スチレンなどのゴム系粘着剤や、アクリル酸エステルを主体にアクリル酸、メタクリル酸、アクリルアミド、酢酸ビニル、スチレンなどのモノマーの共重合体を主成分としたアクリル系粘着剤や、シリコーンゴムとオルガノクロルシランの加水分解物の縮合反応により得られるシリコーン樹脂からなるシリコーン系粘着剤や、これらの混合物を用いることができる。
【００３３】
これらの粘着剤には、粘着力の調整や耐候性の向上など必要に応じて、ロジン系樹脂、テルペン系樹脂、脂肪族系石油樹脂、芳香族系石油樹脂などの粘着付与剤や、フタル酸エステル、りん酸エステル、動植物・鉱物油などの可塑剤や、炭酸カルシウム、珪酸塩などの充填剤や、アミン系、フェノール系、イムダール系などの老化防止剤や、その他既存の添加剤を適量混合することが好ましい。
【００３４】
粘着層は、保護層７を剥離する際に、前面封止層６及び背面封止層５側に残存せずに、保護層７と共に剥離されることが好ましいため、保護層７側に予め下塗り剤を塗布したり、コロナ処理などの表面処理を施すことにより、粘着層と保護層７との粘着力を向上させても良く、さらに必要に応じて、前面封止層６及び背面封止層５に剥離剤を塗布し、粘着層を剥離されやすくしてもよい。
【００３５】
下塗り剤としては、粘着層と親和性の有るポリマー材料と、保護層７と親和性の有るポリマー材料、との混合体もしくは共重合体を用いることが好ましい。特に、有機チタン系、イソシアネート系、ポリエチレンイミン系、ポリブタジエン系などを主成分として用いることができる。例えば、アルミ箔とアクリル系ゴムとの組み合わせの場合には、イソシアネート、活性水素含有物、塩化ゴムの混合体などを用いることができる。
【００３６】
剥離剤としては、ポリエステルアクリレート、ポリエステルアリルアクリルアミドなどの長鎖アルキル基含有ポリマーや、フェニルメチルシロキサンとジメチルシロキサンのコポリマーなどのシリコーン系ポリマーや、ポリ（１，１−シヒドロパ−フロロヘキシルメタクリレート）、ポリ（Ｎ−エチル、Ｎ−パーフロロオクタンスルホアミドエチルメタクリレート）などのパーフロロ系ポリマーなどを使用することができる。
【００３７】
意匠性を寄与するために、前面封止層６、背面封止層５または保護層７には、ガスバリア層とシーラント層の他に、印刷層が積層されていることがより好ましい。印刷層としては、プラスチックフィルムなどの透光性基材上に、フレキソ、グラビア、ロールコート、凹版オフセット、インクジェット法などの既知の印刷法により、印字や着色を施しても良く、その他偏光やレンズや反射防止やカラーフィルターなどの機能を付与しても良い。
【００３８】
【実施例】
以下、本発明に係わるＥＬ素子を説明する。図1は、本発明のＥＬ素子およびそれを用いた発光積層体の製造工程の一例を説明した概略図である。また、図２（ａ）〜（ｄ）は、それぞれ順に比較例１〜４記載のＥＬ素子を説明した概略図である。
【００３９】
（実施例１）
まず、透光性基材層１として、ポリエチレンテレフタレートフィルム（５０μｍ）の一方の面に、接着層として酸化珪素薄膜を５０ｎｍ成膜した後に、透明陽極層２として、スパッタリング法によりインジウム錫酸化物（ＩＴＯ）を１５０ｎｍ形成した。さらに、フォトリソグラフィー法及びウェットエッチング法によって、ＩＴＯ膜２をパターンニングし、引き出し電極２ａを兼ねたＩＴＯ膜２と陰極引き出し電極２ｂとを形成した（図１（ａ））。
【００４０】
次に、ＩＴＯ膜表面をＵＶオゾン処理した後に、発光媒体層３として、ポリ［２−メトキシ−５−（２’−エチル−ヘキシロキシ）−１，４−フェニレン ビニレン］（ＭＥＨＰＰＶ）をダイレクトグラビア法により１００ｎｍ形成した。
【００４１】
次に、陰極層４として、真空蒸着法によりＣａ（２０ｎｍ）とＡｇ（２００ｎｍ）をこの順に積層形成した（図１（ｂ））。
【００４２】
次に、背面封止層５として、ポリエチレンテレフタレート(１２μｍ)、アルミニウム箔(２０μｍ)、ポリエチレンの酸変性物(３０μｍ)をこの順にドライラミネート及び押し出しラミネートした。
【００４３】
次に、前面封止層６として、ポリエチレンテレフタレート(１２μｍ)上に、酸化珪素薄膜（５０ｎｍ）を真空蒸着した後に、ポリエチレンの酸変性物(３０μｍ)をドライラミネートした。
【００４４】
次に、乾燥窒素雰囲気中で、前面封止層６と背面封止層５とを端部で熱圧着し、ＥＬ素子を被覆封止した。
【００４５】
最後に、保護層７として、アルミ箔テープ（３Ｍ社登録商標スコッチ）を、乾燥窒素雰囲気中で、前面封止層６および背面封止層５の端部突出部に粘着した（図１（ｃ））。
【００４６】
得られたＥＬ素子を、４０℃９０％ＲＨの恒温槽で１０００時間保存した後に、保護層７を剥離して、ＥＬ素子を発光させたところ、発光面積は初期面積の８０％であった。
また、得られたＥＬ素子を、４０℃９０％ＲＨの恒温槽で５００時間保存した後に、保護層７を剥離して、ＥＬ素子を発光させたところ、発光面積は初期面積の９０％であり、さらに再度保護層７を粘着し、４０℃９０％ＲＨの恒温槽で５００時間保存し、保護層７を剥離して、ＥＬ素子を発光させたところ、発光面積は初期面積の６０％であった。
【００４７】
（実施例２）
実施例１で用いた前面封止層６および保護層７に、予め印刷層を積層し、発光積層体を作製した。印刷層としては、ポリエチレンテレフタレート(１２μｍ)基材上に印字し、前面封止層及び保護層７にラミネートすることにより印字部８を設けた（図１（ｄ））。
【００４８】
得られたＥＬ素子を、４０℃９０％ＲＨの恒温槽で１０００時間保存した後に、保護層６を剥離し、ＥＬ素子を発光させたところ、発光面積は初期面積の８０％であった。
また、得られたＥＬ素子を、４０℃９０％ＲＨの恒温槽で５００時間保存した後に、保護層７を剥離して、ＥＬ素子を発光させたところ、発光面積は初期面積の９０％であり、さらに再度保護層７を粘着し、４０℃９０％ＲＨの恒温槽で５００時間保存し、保護層７を剥離して、ＥＬ素子を発光させたところ、発光面積は初期面積の６０％であった。
【００４９】
（比較例１）
実施例１で作製したＥＬ素子に、保護層６を積層せず（図２（ａ））、４０℃９０％ＲＨの恒温槽で１０００時間保存し、ＥＬ素子を発光させたところ、発光しなかった。
【００５０】
（比較例２）
比較例１で作製したＥＬ素子を、アルミニウム箔と粘着層からなる封止袋８の内部に封入した（図２（ｂ））。得られたＥＬ素子を、４０℃９０％ＲＨの恒温槽で１０００時間保存した後に、封止袋８から取り出し、ＥＬ素子を発光させたところ、発光面積は初期面積の８０％であった。
また、得られたＥＬ素子を、４０℃９０％ＲＨの恒温槽で５００時間保存した後に、封止袋から取り出し、ＥＬ素子を発光させたところ、発光面積は初期面積の９０％であり、さらに再度封止袋８の内部にＥＬ素子を封入し、４０℃９０％ＲＨの恒温槽で５００時間保存した後に、封止袋８から取り出し、ＥＬ素子を発光させたところ、発光しなかった。
【００５１】
（比較例３）
実施例１のＥＬ素子において、背面封止層５および前面封止層６を熱圧着する箇所を透光性基材層１の端部に行い、保護層７を前面封止層６のみに粘着した（図２（ｃ））。得られたEL素子を、４０℃９０％ＲＨの恒温槽で１０００時間保存し、ＥＬ素子を発光させたところ、発光面積は初期面積の６０％であった。
また、得られたＥＬ素子を、４０℃９０％ＲＨの恒温槽で５００時間保存した後に、保護層７を剥離して、ＥＬ素子を発光させたところ、発光面積は初期面積の８０％であり、さらに再度保護層７を粘着し、４０℃９０％ＲＨの恒温槽で５００時間保存し、保護層７を剥離して、ＥＬ素子を発光させたところ、発光面積は初期面積の２０％であった。
【００５２】
（比較例４）
実施例１のＥＬ素子において、背面封止層５と前面封止層６とを熱圧着の際に、背面封止層５が前面封止層６よりも突出しないようにし、保護層７を前面封止層６のみに粘着した（図２（ｄ））。得られたＥＬ素子を、４０℃９０％ＲＨの恒温槽で１０００時間保存し、ＥＬ素子を発光させたところ、発光面積は初期面積の６５％であった。
また、得られたＥＬ素子を、４０℃９０％ＲＨの恒温槽で５００時間保存した後に、保護層７を剥離して、ＥＬ素子を発光させたところ、発光面積は初期面積の８５％であり、さらに再度保護層７を粘着し、４０℃９０％ＲＨの恒温槽で５００時間保存し、保護層７を剥離して、ＥＬ素子を発光させたところ、発光面積は初期面積の３０％であった。
【００５３】
【発明の効果】
本発明によれば、少なくともガスバリア層と粘着層を有する保護層を、前面封止層に積層することにより、光取り出し面側のガスバリア性能不足を補うことができ、外部からの水分を遮断し、使用直前までＥＬ素子の劣化を抑制することができる。
本発明によれば、少なくともガスバリア層とシーラント層を有する背面封止層と保護層とが接していることによりフィルム端部からの水分の侵入を抑制することができるため、長期にわたりＥＬ素子の劣化を抑制することができる。
本発明によれば、ＥＬ素子の使用後も保護層を再粘着することで、該ＥＬ素子の劣化を抑制することができる。
本発明によれば、前面封止層もしくは背面封止層及び／又は保護層に、印刷層を積層することにより、実際の使用に際するまで長期にわたりＥＬ素子の劣化が抑制され、かつ剥離後も、再粘着することによりＥＬ素子の劣化が抑制できる、意匠性に優れた発光積層体を作製できる。
【００５４】
【図面の簡単な説明】
【図１】本発明のＥＬ素子の製造工程の一例を示した説明図である。
【図２】本発明の比較例１〜４のＥＬ素子を示す説明図である。
【符号の説明】
１  透光性基材層
２  透明陽極層
３  発光媒体層
４  陰極層
５  背面封止層
６  前面封止層
７  保護層
８  印字部
９  １〜４及び６からなる積層体
１０  発光部
１１  封止袋
【図１】
0004830222.tif 000002
【図２】
0004830222.tif 000003